ПОЛИМЕРНЫЙ КОМПОЗИЦИОННЫЙ МАТЕРИАЛ ДЛЯ РАДИОЭЛЕКТРОННОЙ ТЕХНИКИ

1. Полимерный композиционный материал для радиоэлектронной техники, включающий в качестве полимера каучук синететический низкомолекулярный диметилсилоксановый СКТН, в качестве поглощающего наполнителя порошок альсиферовой фракции размером частиц не более 63 мкм, в качестве катализатора - катализатор К-68, отличающийся тем, что он дополнительно содержит высокомолекулярный диметилсилоксановый каучук СКТ, полиметилсилоксановую жидкость, и этилсиликат, выбранный из этилсиликата-40 и этилсиликата-32, а в качесвте катализатора холодного отверждения - катализатор К-68 или его смесь с полиэтиленполиамином, при следующем соотношении компонентов, мас.ч.:
Каучук синтетический низкомолекулярный
диметилсилоксановый СКТН
15-20
Каучук высокомолекулярный СКТ
3-4
Этилсиликат, выбранный из этилсиликата-40
и этилсиликата-32
2-3
Полиметилсилоксан, выбранный из ПМС-50 и ПМС-200
до 3
Порошок альсиферовой фракции, размером частиц
не более 63 мкм
75-85
Катализатор холодного отверждения К-68
1,0-1,5
Полиэтиленполиамин
до 1,0
2. Способ получения полимерного композиционного материала для радиоэлектроники, заключающийся в перемешивании составляющих компонентов при следующей последовательности: предварительно производят смешение альсиферового порошка с низкомолекулярным силиконовым каучуком СКТН, или смесью его с каучуком СКТ, или этой смесью с добавлением этилсиликата и полиметилсилоксановой жидкости и выдержку композиционного материала в течение 24 ч, а затем вносят катализатор или его смесь с ПЭПА с последующим отверждением.
3. Способ по п.2, отличающийся тем, что выдержку осуществляют после дополнительного подогрева состава до 50°С.